(57)【特許請求の範囲】
【請求項１】
治療用医療衣類であり、その長さに沿って可変圧力プロファイルを有する治療用医療衣類であって、
（ａ）編まれた筒状本体と、
（ｂ）着用者の皮膚に対して留まるように適応させた内部表面を備えており、前記筒状本体の一端に近接して形成された編まれた滑り止め部と、
を備え、
（ｃ）前記編まれた滑り止め部は、第１の高摩擦高弾性糸、第２の高摩擦高弾性糸、及び、第３の高摩擦低弾性糸で形成されるニット構造を備えており、
前記第２の高摩擦高弾性糸は、編み込み糸であり、
前記第１の高摩擦高弾性糸と前記第３の高摩擦低弾性糸は、前記ニット構造の複数個の編目を構成しており、
前記第２の高摩擦高弾性糸は、前記複数個の編目のうち、前記第１の高摩擦高弾性糸によって形成されている編目の内側を通過せず、前記第３の高摩擦低弾性糸によって形成されている編目の内側を通過することによって前記複数個の編目に固定されている、
治療用医療衣類。
【請求項２】
治療用医療衣類であり、その長さに沿って可変圧力プロファイルを有する治療用医療衣類であって、
（ａ）編まれた筒状本体と、
（ｂ）着用者の皮膚に対して留まるように適応させた内部表面を備えており、前記筒状本体の一端に近接して形成された編まれた滑り止め部と、
を備え、
（ｃ）前記編まれた滑り止め部は、第１の高摩擦高弾性糸、第２の高摩擦高弾性糸、及び、第３の高摩擦低弾性糸で形成されるニット構造と、を備えており、
前記第２の高摩擦高弾性糸は、少なくとも２つの編み込み高摩擦高弾性糸で構成されており、
前記第１の高摩擦高弾性糸と前記第３の高摩擦低弾性糸は、前記ニット構造の複数個の編目を構成しており、
前記第２の高摩擦高弾性糸は、前記複数個の編目のうち、前記第１の高摩擦高弾性糸によって形成されている編目の内側を通過せず、前記第３の高摩擦低弾性糸によって形成されている編目の内側を通過することによって前記複数個の編目に固定されている、
治療用医療衣類。
【請求項３】
治療用医療ストッキングであり、その長さに沿って可変圧力プロファイルを有する治療用医療ストッキングであって、
（ａ）着用者の脚に留まるように適応された編まれた筒状本体と、
（ｂ）前記筒状本体の近位端部に近接して形成され、前記着用者の皮膚に対して留まるように適応された内部表面を有する、編まれた滑り止め部と、
を備え、
（ｃ）前記編まれた滑り止め部は、第１の高摩擦高弾性糸、第２の高摩擦高弾性糸、及び、第３の高摩擦低弾性糸で形成されるニット構造と、を備えており、
前記第２の高摩擦高弾性糸は、編み込み糸であり、
前記第１の高摩擦高弾性糸と前記第３の高摩擦低弾性糸は、前記ニット構造の複数個の編目を構成しており、
前記第２の高摩擦高弾性糸は、前記複数個の編目のうち、前記第１の高摩擦高弾性糸によって形成されている編目の内側を通過せず、前記第３の高摩擦低弾性糸によって形成されている編目の内側を通過することによって前記複数個の編目に固定されている、
治療用医療ストッキング。
【請求項４】
治療用医療ストッキングであり、その長さに沿って可変圧力プロファイルを有する治療用医療ストッキングであって、
（ａ）着用者の脚に留まるように適応された編まれた筒状本体と、
（ｂ）前記筒状本体の近位端部に近接して形成され、前記着用者の皮膚に対して留まるように適応された内部表面を有する、編まれた滑り止め部と、
を備え、
（ｃ）前記編まれた滑り止め部は、第１の高摩擦高弾性糸、第２の高摩擦高弾性糸、及び、第３の高摩擦低弾性糸で形成されるニット構造と、を備えており、
前記第２の高摩擦高弾性糸は、少なくとも２つの編み込み高摩擦高弾性糸で構成されており、
前記第１の高摩擦高弾性糸と前記第３の高摩擦低弾性糸は、前記ニット構造の複数個の編目を構成しており、
前記第２の高摩擦高弾性糸は、前記複数個の編目のうち、前記第１の高摩擦高弾性糸によって形成されている編目の内側を通過せず、前記第３の高摩擦低弾性糸によって形成されている編目の内側を通過することによって前記複数個の編目に固定されている、
治療用医療ストッキング。
【請求項５】
前記ストッキングの前記本体は、ジャージ編みで形成された丸編衣類である、請求項３または４に記載の治療用医療ストッキング。
【請求項６】
前記滑り止め部は、前記ストッキングの周囲の一部のみに延在するように編まれる、請求項５に記載の治療用医療ストッキング。
【請求項７】
前記滑り止め部は、別個に形成され、縫製によって前記ストッキングに組み込まれる、請求項５に記載の治療用医療ストッキング。
【発明の詳細な説明】
【技術分野】
【０００１】
本発明は、治療用医療圧迫衣類、編まれた生地及び編まれた生地を形成する方法に関する。より具体的には、本発明は、着用者の皮膚に接触するための構造的特徴を内部表面に備えた治療用圧迫衣類に関する。これら構造は、先行技術の靴下製品の特徴である、肢から滑り落ちてしまうことへの抵抗を増加させる。説明のため、本出願に開示される本発明は、下肢又は下肢の長さの一部において使用される靴下製品に関し、靴下製品、靴下衣類及びストッキングという用語は区別なく使用される。
【背景技術】
【０００２】
治療用医療圧迫衣類は、特に体の下肢の種々の静脈疾患及びリンパ疾患の管理を補助するために使用される。このストッキングの目的は、下肢に血液が溜まる傾向を減少させることによって、重力又は疾患経過に起因して上昇した静脈圧の影響を、最小化する又は排除することである。このタイプのストッキングは、心臓又は肺に移動してそこで血栓塞栓を発生させるおそれがある下肢での凝塊形成の発生を減少させるために、非活動の寝たきりの者にも適用してよい。このタイプのストッキングは血流を維持することにより機能し、一般に、血液を末端から押し上げて循環させるのに十分な所定の肢への圧迫を生じさせるための段階的圧力プロファイルを有する。外部周方向対圧が四肢内の静脈圧及びリンパ圧を、四肢の末端部においてより正常なレベルに維持し、末端部からの静脈血及びリンパの移動を補助する。圧迫の別の重要な効果は、静脈血流速度を増加させるための静脈容量の低減である。慢性静脈不全、リンパ浮腫及びその他浮腫の状態にある患者の目的は、浮腫軽減及び予防である。皮下圧は弾性圧迫により増加する。この皮下組織圧の上昇は、毛管からの体液の漏出を助長する経毛細管力（ｔｒａｎｓｃａｐｉｌｌａｒｙ  ｆｏｒｃｅｓ）に抗するように作用する。
【０００３】
種々の公知の治療用医療圧迫衣類がある。しかしながら、公知の治療用ストッキングは、着用者の下肢を滑り落ちる傾向があるためストッキングの利点を損なっている。治療用ストッキングの一例はＦｒｅｇｅｏｌｌｅに付与された米国特許第３，９７５，９２９号に記載されている。当該明細書には、丸編靴下編機で編まれた被覆スパンデックス糸の交互するコースにより作製された大腿長抗塞栓ストッキング（ｔｈｉｇｈ  ｌｅｎｇｔｈ  ａｎｔｉ−ｅｍｂｏｌｉｓｍ  ｓｔｏｃｋｉｎｇ）が記載されている。Ｆｒｅｇｅｏｌｌｅに記載されているストッキングは、ストッキング上部の一部分の周囲に折り返されたウェルト及びストッキングの上部分に縫い付けられた狭い弾性帯を示す。弾性帯の内面には、下肢に摩擦的に係合することによりストッキングの上端部を着用者の下肢上に支持することを補助するビーズ又は摩擦グリップ材料の列が設けられている。
【０００４】
治療用ストッキングの別の例は、Ｐａｔｉｅｎｃｅらに付与された米国特許第３，８７４，００１号に記載されている。当該明細書には、弾性を有するように作製された足部及び下肢部を有する全長ストッキングを開示している。滑り止めエラストマーウェビング材料の狭い帯が、仕上げ縫いによって下肢部の上端部に縫い付けられている。使用されるこの特定の縫いによりニットループは互いに適切に移動でき、着用の際のストッキングの変形を確保するとされている。
【０００５】
Ｈｅｒｂｅｒｔらに付与された米国特許第３，９８３，８７０号では、肢用の耐滑り支持物、特に医療用ストッキングが開示されている。Ｈｅｒｂｅｒｔらは、編糸の内部表面の２０〜３０パーセントを、非接着性で非連続性の比較的柔軟なエラストマー高分子材料でコーティングすることにより滑りの課題に対処している。同材料は、支持物を体の肢上の所定の位置に維持することができる閉塞的でない耐滑り表面を提供するよう皮膚に対して高い摩擦係数を備えている。
【０００６】
Ｈａｒｔｉｇａｎらに付与された米国特許第３，７２８，８７５号には、更に別のタイプの抗塞栓ストッキングが開示されている。このストッキングは丸編靴下編機で編まれ、上部分はウェール方向下向きにスリットが入れられ、ストッキングの上端部の周長を増加させるため、スリット内に軟弾性生地のＶ字形のインサートが縫い付けられている。このタイプのストッキングでは、Ｖ字形のインサートの縫い付けにより製造コストが増加する。インサートはストッキングの上端部の残り部分とは異なる圧迫生地で形成されるため、このインサートにより被覆された下肢の部分は、着用者の下肢の残り部分に印加されるのと同じ圧迫力を受けない。また、このストッキングは、ストッキングの上部の狭いウェルトに縫い付けられて、その頂部がインサートの頂部と連続線を形成するようにストッキング縁から上に突出し、ウレタンエラストマーのしわが寄った滑り止め内部表面を有して作製された部分的弾性保持帯を有する。
【０００７】
したがって、一方では衣類を着用者の肢上の所定位置に保持し、他方では着用が快適な滑り止め部を圧迫衣類内に形成することが望ましい。圧迫衣類と各体の部分との間に高い耐滑り性を実現するため、ヒトの皮膚に対して高い摩擦係数を有するいわゆる「摩擦糸」をニット構造に組み込むことは知られている。高い耐滑り性により衣類が体に沿って滑る傾向が低下するため、着用者が許容可能な限界を超える圧力を衣類で加える必要はない。
【０００８】
国際公開第２０１１／１１６９５２  Ａ１号（Ｃｌｅｍｅｎｄｏｔ）は、圧迫衣類に組み込まれ、全体を高摩擦糸で形成した衣類部分を開示している。このニット構造の欠点は、滑り止め領域の使用者の体と逆側に面する表面も全体的に高摩擦糸で形成されていることである。この外部表面は、圧迫衣類上に着用した衣類が下の圧迫衣類にまとわりつき、着用者が動く際に圧迫衣類に対して滑り難くなる原因となる可能性があり、着用者の不快の原因となる。
【０００９】
Ｐｅｅｌｅｒらに付与された米国特許第６，８７１，５１６号明細書には、より最近の圧迫ストッキングが開示されている。Ｐｅｅｌｅｒに開示されているストッキングは、その上部に位置する一体的に編まれた滑り止め部を備える治療用医療圧迫衣類である。この衣類は、高摩擦糸を着用者の皮膚に直に近接させて配置することにより機能する。高摩擦特性は編み工程時に衣類の内側に形成される構造によるものである。
【００１０】
したがって、抗塞栓衣類の滑り止め特性に対する改良がなされてきたが、着用者の下肢を滑り落ちることに耐えうる効果的で安価な治療用医療圧迫衣類が依然必要とされている。
【発明の概要】
【発明が解決しようとする課題】
【００１１】
したがって、本発明の目的は、着用が快適であり、着用されている肢に沿って衣類が滑ることを効率的に防止する衣類であって、滑り止め部を形成するニット構造を有する圧迫衣類を提供することである。
【００１２】
本発明の別の目的は、効果的な滑り止め特性を有する治療用衣類を提供することである。
【００１３】
本発明の更なる目的は、分離されたエラストマー部分を、衣類の上端部に縫い付ける必要がない治療用医療圧迫衣類を提供することである。
【００１４】
本発明の更なる目的は、かさばる縫い目、帯の重なり／継ぎ目、又は、シリコーンのストライプもしくはドットなど、肢に強い圧迫を引き起こすおそれのある構造のない滑り止め衣類を提供することである。
【課題を解決するための手段】
【００１５】
本発明の1つの実施形態によれば、治療用医療衣類であり、その長さに沿って可変圧力プロファイルを有する治療用医療衣類が提供される。治療用医療衣類は、編まれた筒状本体と、着用者の皮膚に対して留まるように適応させた内部表面を備えており、前記筒状本体の一端に近接して形成された編まれた滑り止め部と、を備える。編まれた滑り止め部は、同時に編まれて、滑り止め部の内部表面に上昇表面テクスチャを有するリピートを形成する少なくとも第１及び第２の高摩擦糸を備える。第１及び第２の高摩擦糸の１つが低弾性糸であり、前記第１及び第２の高摩擦糸のうちの少なくとも１つは、滑り止め部の内部表面に留まり、滑り止め部の内部表面に上昇表面テクスチャを形成するように編まれる。
【００１６】
本発明の他の実施形態では、編まれた滑り止め部は、交互する高摩擦高弾性糸及び高摩擦低弾性糸で形成される、編まれたループを備える。
【００１７】
本発明の他の実施形態では、編まれた滑り止め部は、高摩擦高弾性糸と、高摩擦低弾性糸と、少なくとも１つの編み込み糸と、で形成される、編まれたループを備える。
【００１８】
本発明の他の実施形態では、少なく１つの編み込み糸は、高摩擦高弾性糸である。
【００１９】
本発明の他の実施形態では、編まれた滑り止め部は、交互する高摩擦高弾性糸及び高摩擦低弾性糸と、第１及び第２の編み込み高摩擦高弾性糸とで形成される、編まれたループを備える。
【００２０】
本発明の他の実施形態では、高摩擦高弾性糸及び高摩擦低弾性糸は、交互するコースで編まれる。
【００２１】
本発明の他の実施形態では、治療用医療ストッキングであり、その長さに沿って可変圧力プロファイルを有する治療用医療ストッキングが提供される。治療用医療ストッキングは、着用者の脚に留まるように適応された編まれた筒状本体と、筒状本体の近位部に近接して形成され、着用者の皮膚に対して留まるように適応された内部表面を有する、編まれた滑り止め部と、を備える。編まれた滑り止め部は、同時に編まれて、滑り止め部の内部表面に上昇表面テクスチャを有するリピートを形成する少なくとも第１及び第２の高摩擦糸を備える。第１及び第２の高摩擦糸の１つが低弾性糸であり、前記第１及び第２の高摩擦糸のうちの少なくとも１つが、滑り止め部の内部表面に留まり、滑り止め部の内部表面に上昇表面テクスチャを形成するように編まれる。
【００２２】
本発明の他の実施形態では、衣類の本体は、好ましくは、ジャージ編みで形成された丸編衣類である。
【００２３】
本発明の他の実施形態では、滑り止め部は、ストッキングの周囲の一部のみに延在するように編まれる。
【００２４】
本発明の他の実施形態では、滑り止め部は、別個に形成され、によって前記ストッキングに組み込まれる。
【００２５】
本発明は以下の詳細な説明を添付の図面を参照しながら読むと最も良く理解される。
【図面の簡単な説明】
【００２６】
【図１】本発明によるニット構造の実例となる実施形態を示す。
【図２】本発明によるニット構造の更なる実施形態を示す。
【図３】本発明によるニット構造の更なる実施形態を示す。
【図４】本発明によるニット構造の更なる実施形態を示す。
【図５】特に図１〜４に示される生地構造のいずれかから作製することができ、本出願に記載の方法による圧迫衣類の一形態を示す。
【図６】本発明によるニット構造の更なる例示的な実施形態を示す。
【図７】本発明によるニット構造の更なる実施形態を示す。
【図８】本発明によるニット構造の更なる実施形態を示す。
【図９】本出願で記載される方法に従い、とりわけ図６〜８に示される生地構造のいずれかで作製してもよい圧迫衣類の１つの形態を示す。
【発明を実施するための形態】
【００２７】
本発明による編まれた生地は、好ましくは以下に更に記載される従来の丸編み工程によって製作され、得られる構造は、集合的に、着用者の肢に対する所望の摩擦作用を提供する、各リピート内の糸位置及びリピートの配置として記述することができる。
【００２８】
本出願に開示される衣類、生地及び生地形成の方法に関する本発明は、下肢、上肢及び胴部などの体の様々な部分又はこれら体の部分の一部分に着用される衣類に使用してもよい。加えて、本発明の発明的特徴は、衣類の特定部分、例えば、ズボン及びシャツなどの下半身及び上半身用衣類の下肢又は上肢部分へと適用される。
【００２９】
「可変圧力プロファイル（ｖａｒｉａｂｌｅ  ｐｒｅｓｓｕｒｅ  ｐｒｏｆｉｌｅ）」とは、体の一部分、例えば、下肢又は上肢に対して圧迫力を作用するように形成されたエラストマー材料で構成される衣類の特徴を意味する。このエラストマー材料は、体の一部分の遠位側領域から近位側領域へ勾配を有する圧迫力を提供する。圧迫力勾配は、遠位側領域、例えば足又は手の最大値から、近位側領域の最小値まで変化する。従って、勾配を有する圧迫力は、体の一部分の遠位側から近位側領域に体液を移動させる傾向があり、所望の治療用効果を提供する。
【００３０】
糸の摩擦係数はＡＳＴＭ規格Ｄ３１０８−９５に記載されている方法に、以下を付加して決定される。特に、この規格の図２に示す装置が使用されなけらばならず、以下で記載するセラミック材料のロッドに対称の糸が接する巻き角（ｗｒａｐ  ａｎｇｌｅ）は１６３．５°である。このロッドは、８ｍｍの直径をを有する。最後に、試験糸に印加する予張力は各糸のｄＴｅｘに関係なく３．０グラムになるように選択した。従って、セラミック材料と対象の糸との間の比較的高い摩擦相互作用を考慮に入れるために、１デニールあたり０．０４グラム未満の予張力を付与する、ＡＴＳＭ規格の偏差を用いる。各摩擦係数の値は、規格に記載される入力張力及び出力張力の測定値に基づくものである。すなわち、ＡＳＴＭ規格のセクション１１．４に記載される式により算出される。
【００３１】
本出願で使用される用語「低摩擦糸（ｌｏｗ−ｆｒｉｃｔｉｏｎ  ｙａｒｎ）」は、所定の基準セラミック材料に対して、０．５未満、好ましくは０．４未満の摩擦係数を有する糸を意味する。
【００３２】
本出願で使用される用語「高摩擦糸（ｈｉｇｈ−ｆｒｉｃｔｉｏｎ  ｙａｒｎ）」は、所定の基準セラミック材料に対し、０．５を超える、好ましくは０．６を超える摩擦係数を有する糸を意味する。
【００３３】
加えて、本発明の構造は、そのような構造の１つのリピートを考慮した場合、摩擦糸と非摩擦糸との間の当接面上の露出長さの比率ｒがｒ＝０．３、好ましくはｒ＝０．５、最も好ましくはｒ＝０．７を超えるように編まれていることが好ましい。
【００３４】
糸の露出長さは、当接面内に配置される部分の糸の長さであって、構造がその上に配置される接触面、すなわち圧迫衣類の場合は使用者の体の各部分と、直に接することになる部分の糸の長さである。
【００３５】
この点に関して、糸ｘの各露出長さｌｘは以下のように定義される。
【００３６】
【数１】
0006346667.tif 000002
【００３７】
式中、ｓｊは、各糸の、リピート内の他の糸との接点間のセクションである。接点は、１つの糸が別の糸を横切って案内される地点である。
【００３８】
本出願の目的のため、所望の所定基準セラミック材料に定められた基準セラミック材料は、ＤＥＳ  Ｃｅｒａｍｉｃａ  Ｐｖｔ．Ｌｔｄにより製造及び販売されており、表面粗さを０．２５〜０．４μＲａに仕上げた「通常研磨（ｎｏｒｍａｌ  ｐｏｌｉｓｈｅｄ）」材料として示されるセラミック製品である。この製品については、以下のリンクに更に示される。
ｈｔｔｐ：／／ｗｗｗ．ｄｅｓｃｅｒａｍｉｃａ．ｃｏｍ：８０８０／Ｓｅｒｆａｃｅ．ｊｓｐ？ｍａｉｎｌｉｎｋ＝ｍａｉｎｃａｔｌ＆ｐａｒｅｎｔｉｄ＝１６０．
【００３９】
別の好適な材料は、Ｔｈｅ  Ｍｏｒｇａｎ  Ｃｒｕｃｉｂｌｅ  Ｃｏｍｐａｎｙ  ｐｌｃの一部門であるＭｏｒｇａｎ  Ｔｅｃｈｎｉｃａｌ  Ｃｅｒａｍｉｃｓの一事業部のＢｏｌｔ  Ｔｅｃｈｎｉｃａｌ  Ｃｅｒａｍｉｃｓにより製造及び販売されているＡｌｓｉｎｔセラミック９９．７である。ヒトの皮膚の表面特性を複製するように設計された材料を含む他の材料も好適である。ニット構造及び圧迫衣類の適合性は、実験的に決定され、その後、所望のニット構造及び圧迫衣類がそれに基づいて複製され得る基準が選択される。所望の基準を提供するために採用され得る多くの基準があるということになるが、そのうち２つを上述した。
【００４０】
ここで図面を参照すると、図１に、本発明によるニット構造１０の第１の実施形態が示されている。この構造１０のパターンを形成する１つのリピート１２がボックス内に示されている。図１の実施形態によるニット構造１０のリピート１２は、４フィード編機（ｆｏｕｒ−ｆｅｅｄ  ｋｎｉｔｔｉｎｇ  ｍａｃｈｉｎｅ）で以下の仕様に従い編まれた第１の低摩擦糸１４と、第２の低摩擦糸１６と、第１の高摩擦糸１８と、第２の高摩擦固定糸２０と、を含む。
第１フィード：（低摩擦糸）
テクスチャードナイロン  １／７０／３４；  ジャージニット
第２フィード：（高摩擦糸）
Ａｓａｈｉ  ４２０ｄ  Ｃ−７０１  スパンデックス；  １×２インレイ
第３フィード：（固定高摩擦糸）
Ｈｙｏｓｕｎｇ  １４０ｄ  Ｃ−１００  スパンデックス；  ジャージニット
第４フィード：（低摩擦糸）
ストレッチポリエステル  １／７０／３４；  ジャージニット
【００４１】
このパターンの仕様から明らかなように、糸１４、１６、１８、２０は別個に供給される。従って、糸１４、１６、１８、２０は、異なる糸である。
【００４２】
概して、高摩擦糸１８、２０の材料は、スパンデックス、天然ゴム、シリコーン、合成ゴム、例えば、ポリイソプレン、スチレン−ブタジエンゴム、スチレン−エチレン／ブチレン−スチレン及びエチレンプロピレンジエンモノマー、又はブチルゴム（イソブチレン）、特に、スチレン−エチレン／ブチレン−スチレン（Ｓ−ＥＢ−Ｓ）、スチレン−エチレン／プロピレン−スチレン（Ｓ−ＥＰ−Ｓ）、スチレン−エチレン−エチレン／プロピレン−スチレン（Ｓ−ＥＥＰ−Ｓ）、並びに水素化スチレン−イソプレン／ビニル−イソプレン−スチレンなどであってもよい。
【００４３】
特に、高摩擦糸１８、２０は、Ａｓａｈｉ  ４２０ｄ  Ｃ−７０１  スパンデックス、Ａｓａｈｉ  ２８０ｄ  Ｃ−８０４  スパンデックス、Ｈｙｏｓｕｎｇ  ２８０ｄ  Ｈ−３００  スパンデックス、Ｈｙｏｓｕｎｇ  １４０ｄ  Ｃ−１００  スパンデックス、Ａｓａｈｉ  Ｒｏｉｃａ  Ｃ−７０１（１１７Ｄ／１３０ｄｔｅｘ）（スパンデックス）又はシリコーン（Ｍｕｒｉｅｌ）であってもよい。
【００４４】
しかしながら、コーティング糸を高摩擦糸１８、２０として使用することも可能である。以下の材料をコーティング材料として使用してもよい：室温加硫エラストマー（Ｄｏｗ  Ｃｏｒｎｉｎｇ（登録商標）３−３４４２、３−３５５９、３−７２４６及び７３４）、（Ｂｌｕｅｓｔａｒ  ＳＩＬＢＩＯＮＥ（登録商標）ＴＣＳ７３７０）、（Ｍｏｍｅｎｔｉｖ  ＴＰ  ３００４、ＴＰ３２３９、ＲＴＶ８３０、ＲＴＶ８３４、ＩＳ  ５６１０／Ｗ１３０、ＩＳ  ５６１０／６０Ｃ２及びＩＳ  ５６２８／９０）、（Ｗａｃｋｅｒ  ＳＩＬＰＵＲＡＮ（登録商標）２１１０、２１２０及び２１３０）；液状シリコーンコーティング（ＸＩＡＭＥＴＥＲ（登録商標）ＲＢＬ−９２５２／ＬＳＲ２５０及びＬＳＲ／５００）、（Ｄｏｗ  Ｃｏｒｎｉｎｇ  ３６３１  ＬＳＲ）；シリコーンゴム（Ｄｏｗ  Ｃｏｒｎｉｎｇ  ７−９８００  Ａ＆Ｂ及び７−９７００  Ａ＆Ｂ）、（Ｎｏｖａｇａｒｄの８００−２４０及び８００−１４２）及びポリウレタンエラストマーコーティング（Ｂａｙｅｒ  Ｍａｔｅｒｉａｌ  Ｓｃｉｅｎｃｅ、ＢＡＹＭＥＤＩＸ、ＩＭＰＲＡＮＩＬ  ＨＳ−８５ＬＮ、ＩＭＰＲＡＮＩＬ  ＤＡＨ、ＩＭＰＲＡＮＩＬ  ＬＰ  ＲＳＣ  ４００２、ＢＡＹＨＹＤＲＯＬ  １２４、ＢＡＹＨＹＤＲＯＬ  ＵＨ  ２４０及びＢＡＹＨＹＤＲＯＬＵ  ＸＰ  ２４２８）。
【００４５】
高摩擦糸１８、２０は、上記セラミック材料に対し、０．５を超える、好ましくは０．６を超える摩擦係数を有する。この係数は、上述の方法により測定される。加えて、高摩擦糸は、好ましくは２０〜５０４０デニール（２２．２〜５５９４ｄＴｅｘ）である。
【００４６】
この構造１０の低摩擦糸１４、１６は、一般に、４／７０／４８  テクスチャードナイロン、Ｓ撚り又はＺ撚り；１／７０／３４ストレッチポリエステル；４／７０／６８  テクスチャードナイロン、Ｓ撚り又はＺ撚り；カバードヤーン  ７０芯糸５５−３５ＤＣ、１／７０／３４  テクスチャードナイロン、Ｓ撚り又はＺ撚り；Ｄｒｉ−Ｒｅｌｅａｓｅ８５％ポリエステル１５％綿、Ｄｒｉ−Ｒｅｌｅａｓｅ８８％ポリエステル１２％ウール及びスピーマ綿２６／１紡績であってもよい。
【００４７】
図１のニット構造１０における糸の配置は、着用の際に生地の滑りに対し所定の所望の抵抗を生じさせるための十分な剛性を提供する。より具体的には、第１及び第２の高摩擦糸１８、２０は、着用の際に生地内のこれら高摩擦糸が延びるのに伴い、全体の長さがより長くなる。
【００４８】
特に、このニット構造１０では、第２の固定高摩擦糸２０により第１の高摩擦糸１８を「隠す（ｓｈａｄｏｗｉｎｇ）」効果が先行技術と特徴的に異なる。図１に示すように、高摩擦糸１８は、第２の固定高摩擦糸２０が第１の高摩擦糸１８を生地構造１０に固定するために使用される点２２においてのみ第２の高摩擦糸２０によって被覆される。従って、着用者と直に接する高摩擦糸１８、２０の全有効長が、先行技術と比較して増加する。
【００４９】
低摩擦糸１４、１６の露出長さと高摩擦糸１８、２０の露出長さの比率ｒは上記方法により算出することができる。この目的のため、リピート１２内の各糸の形状は、以下の計算のために同一の長さを有するとみなされる複数のセクションｓｊに分離される。各セクションｓｊは１つの接点２２から、更なる糸を有して次の接点２２まで延びている。これは、図１において、第２の高摩擦糸２０の一部のセクションｓ１、ｓ２及びｓ３として説明される。
【００５０】
これらの各セクションに対し、対応する因数ｋ１、２、３を以下のルールに従い決定する。
ａ）第２の高摩擦糸２０のセクションｓｊが更なる糸（本部分の場合第２の低摩擦糸１６のみ）を有して２つの接点２２間で延び、これらの接点において第２の高摩擦糸２０が着用者などの接触面と直に接する場合、因数はｋ１＝１である。
ｂ）第２の高摩擦糸２０のセクションｓｊが、第２の高摩擦糸２０が接触面と直接接触している第１の接点２２と、第２の低摩擦糸１６が第２の高摩擦糸２０と接触面との間に配置されている第２の接点２２と、の間で延びる場合、因数はｋ２＝０．５である。
ｃ）第２の高摩擦糸２０のセクションｓｊが第２の高摩擦糸２０が接触面と直接接触していない２点間で延びる場合、これについては露出長さを算出する際に考慮されない。すなわちｋ３＝０である。
【００５１】
セクションｓ１、ｓ２及びｓ３を含む第２の高摩擦糸２０の部分にこれらのルールが適用される場合、これは、ｓ１ではｋ１＝０．５、ｓ２ではｋ１＝１、ｓ３ではｋ１＝０．５になる。従って、この部分のみの露出長さｌはｌ＝ｓ１ｋ１＋ｓ２ｋ１＋ｓ３ｋ１＝１×０．５＋１×１＋１×０．５＝２になる。
【００５２】
このようにして、リピート１２における各糸１４、１６、１８、２０の露出長さを算出できる。第１の低摩擦糸１４、第２の低摩擦糸１６、第１の高摩擦糸１８及び第２の高摩擦糸２０の露出長さｌｂｙ１、ｌｂｙ２、ｌｆｙ１、ｌｆｙ２が構造１０から得られる場合、高摩擦糸１８、２０の露出長さと低摩擦糸１４、１６の露出長さの比率ｒは以下により算出され得る。
【００５３】
【数２】
0006346667.tif 000003
【００５４】
第１の実施形態による構造１０では、この結果はｒ＝０．８６になるが、Ｐｅｅｌｅｒの参考文献に記載されている構造はｒ＝０．２２の露出長さの比率を有する。従って、構造１０が圧迫衣類の一部である場合、図１の実施形態の構造１０により、高摩擦糸のより広い部分が着用者と直に接することになるため、低摩擦糸１４，１６が同様に用いられている場合であっても、滑り止め効果は先行技術と比較して増加する。
【００５５】
ここで図２を参照すると、本発明の第２の実施形態による生地構造３０が示される。生地構造１０と同様に、生地構造３０のリピート３２は、第１の低摩擦糸３４と、第２の低摩擦糸３６と、第１の高摩擦糸３８と、第２の高摩擦糸４０と、第３の低摩擦糸４２と、を備える。、これらの糸は、４フィード編機の以下の仕様に従い編まれる。
第１フィード：（低摩擦糸）
テクスチャードナイロン  １／７０／３４；  ジャージニット
第２フィード：（高摩擦糸）
Ａｓａｈｉ  ４２０ｄ  Ｃ−７０１  スパンデックス；  ２×２インレイ
第３フィード：（高摩擦固定糸及び低摩擦固定糸）
Ｈｙｏｓｕｎｇ  １４０ｄ  Ｃ−１００  スパンデックス（摩擦糸）及びナイロン  ２／２０／７（低摩擦糸）；  ３×１リブ
第４フィード：（低摩擦糸）
テクスチャードナイロン  １／７０／３４；  ジャージニット
【００５６】
従って、糸３４、３６、３８、４０、４２は同じく別個に供給される。この構造３０は、低摩擦糸３４、３６、４２に加え、同様に別個に編まれ、この生地構造３０の滑り止め効果を担う少なくとも２つの高摩擦糸３８、４０を含む。
【００５７】
この構造３０に用いられる糸３４、３６、３８、４０、４２は、第１の構造１０の場合と同じ群から選択してもよい。最後に、上述の方法により決定した上述のセラミック材料に対する第１及び第２の高摩擦糸３８、４０の摩擦係数は０．５を超える、好ましくは０．６を超えるとすべきである。
【００５８】
リピート３２における低摩擦糸３４、３６の露出長さと高摩擦糸３８、４０／４２の露出長さの比率ｒを第２の構造３０について算出すると、結果はｒ＝０．７８である。従って、本体及び高摩擦糸を含む先行技術構造により周知の値を大幅に上回る。
【００５９】
ここで図３を参照すると、本発明の第３の実施形態による生地構造５０が示される。生地構造１０及び３０と同様に、第３のニット構造５０のリピート５２もまた第１の低摩擦糸５４と、第１の高摩擦糸５６と、第２の高摩擦糸５８と、を含む。４フィード編機で編まれるが、この生地構造５０は、３本の糸のみを供給することにより得られる。このため、糸５４、５６、５８は以下の仕様に従い編まれる。
第１フィード：（低摩擦糸）
テクスチャードナイロン  １／７０／３４；  ジャージニット
第２フィード：（高摩擦糸）
Ａｓａｈｉ  ４２０ｄ  Ｃ−７０１  スパンデックス；  ２×２インレイ
第４フィード：（高摩擦糸）
スパンデックス  １１７Ｄ  Ｃ−７０１；  ２×２交互インレイ
【００６０】
糸は別個に供給される。生地構造５０は、低摩擦糸５４に加え、別個に編まれる２つの高摩擦糸５６、５８を備える。
【００６１】
上述の実施形態の場合と同様に、この生地構造５０に用いられる糸５４、５６、５８は第１及び第２の構造１０及び３０の場合と同じ群から選択される。特に、上述のセラミック材料に対して、及び上述の方法により特定した第１及び第２の高摩擦糸５６、５８の摩擦係数は０．５を超える、好ましくは０．６を超える数値である。
【００６２】
図３に示すように、第１及び第２の高摩擦糸５６、５８の両方は、第１の高摩擦糸５６が低摩擦糸５４によって被覆される点６０において、第２の高摩擦糸５８がその低摩擦糸５４の上にあるために、少なくとも高摩擦糸５６が各点６０において着用者に接することが確実となるような手法で、フロートとして編まれる。
【００６３】
第３の構造５０についてもリピート５２における低摩擦糸５４の露出長さと高摩擦糸５６、５８の露出長さとの比率ｒを算出することができ、ｒ＝１．０４という非常に望ましい値が得られる。
【００６４】
ここで図４を参照すると、本発明の第４の実施形態による生地構造７０が示される。リピート７２を参照して示すように、編まれた生地構造７０は、低摩擦糸７４と、第１の高摩擦糸７６と、第２の高摩擦糸７８と、を備える。生地構造７０は以下の仕様に従い編まれる。
第１フィード：（低摩擦糸）
テクスチャードナイロン  １／７０／３４；  ジャージニット
第２フィード：（高摩擦糸）
Ａｓａｈｉ  ４２０ｄ  Ｃ−７０１  スパンデックス；  ３×１インレイ
第４フィード：（高摩擦糸）
スパンデックス  １１７Ｄ  Ｃ−７０１；  １×１インレイ
【００６５】
前述の実施形態と同様に、この生地構造７０に用いられる糸７４、７６、７８は、第１及び第２及び第３の生地構造１０、３０、５０の場合と同じ群から選択される。特に、上述のセラミック材料に対して、及び上述の方法により特定された第１及び第２の高摩擦糸７６、７８の摩擦係数は０．５を超える、好ましくは０．６を超える数値である。
【００６６】
図４に示すように、第１及び第２の高摩擦糸７６、７８の両方は、第１の高摩擦糸７６が低摩擦糸７４によって被覆される点８０において第２の高摩擦糸７８がその低摩擦糸７４の上にあるために、少なくとも１つの高摩擦糸７８が各点８０において着用者に接することが確実となるような手法で、フロートとして編まれる。
【００６７】
生地構造７０について、リピート７２における低摩擦糸７４の露出長さと高摩擦糸７６、７８の露出長さとの比率ｒを算出し、ｒ＝１．２０の非常に望ましい値を得る。
【００６８】
ここで図５を参照すると、圧迫ストッキングの形態の治療用医療圧迫衣類が参照符号９０で概ね示される。上述のように、本出願において、本発明は、可変圧力プロファイルを有する圧迫ストッキングとして説明する目的で記載されるが、本発明は、また、患者の肢又は胴部の静脈疾患もしくはリンパ管疾患及び／又は血栓症の管理を補助するために患者に使用するためのストッキング、スリーブ等のような任意の衣類を含む。
【００６９】
図５の特定の実施形態によるストッキング９０は、本体部９２と、ストッキング９０の上端部に近接して配置され、本体部９２と一体的に形成された滑り止め部９４と、ストッキング９０の頂端部にある任意のウェルト９６と、を備える。任意のウェルト９６は、主にストッキング９０の最上部の上部範囲がそれ自身の上に丸まって下がり、望ましくない厚い領域を形成するのを防止することを主な目的とするが、所望であれば構造から省略してもよい。この場合、滑り止め部９４がストッキング９０の上端部を形成する。
【００７０】
滑り止め部９４は、衣類周縁の一部のみに延在するように編まれてもよい。また、滑り止め部９４などの滑り止め部を有する編まれた布地を別に形成し、縫製又は別の手法によって衣類に組み込んでもよい。
【００７１】
ストッキング９０の本体部９２は、好ましくは、例えばジャージステッチを用いた、当業者に知られている、丸編みで編まれる。上述の伸縮可能なテクスチャード加工糸は、ジャージコースで編まれる。ストッキング９０は、Ｓａｎｔｏｎｉ  Ｐｅｎｄｏｌｉｎａ医療用編機又はＬｏｎａｔｉ  Ｌａ−ＭＥ医療用編機などの任意の従来の編機で編んでもよい。
【００７２】
滑り止め部９４は、生地構造１０、３０、５０又は７０のうちの１つに従い編まれる。構造及びニット構造のいくつかの実施形態の糸構造及び２つの頻繁に使用される編機の糸構造は、上述の糸及び編物構造以外の更なる例により以下に記載される。
【００７３】
（例１）
糸構造：「Ｓａｎｔｏｎｉ  Ｐｅｎｄｏｌｉｎａ医療用編機」
第１フィード：１／７０／３４  ストレッチナイロン（Ｓ撚り）
第２フィード：Ｒｏｉｃａ  Ｃ−７０１−４２０  デニール  スパンデックス
第３フィード：Ｈｙｏｓｕｎｇ  Ｃ−１００−１４０  デニール  スパンデックス
第４フィード：１／７０／３４  ストレッチポリエステル
【００７４】
（例２）
糸構造：「Ｌｏｎａｔｉ  ＬＡ−ＭＥ編機」
第４フィード：１／７０／３４  ストレッチナイロン（Ｓ撚り）
第１フィード：Ｒｏｉｃａ  Ｃ−７０１−４２０  デニール  スパンデックス
第３フィード：Ｒｏｉｃａ  Ｃ−７０１−１１７  デニール  スパンデックス
【００７５】
（例３）
編物構造：「Ｓａｎｔｏｎｉ  Ｐｅｎｄｏｌｉｎａ医療用編機」
第１フィード：ジャージニット、全針
第２フィード：１×２インレイ（タック高さ）
第３フィード：ジャージニット、全針
第４フィード：ジャージニット、全針
【００７６】
（例４）
編物構造：「Ｌｏｎａｔｉ  ＬＡ−ＭＥ医療用編機」
第４フィード：ジャージニット、全針
第１フィード：２×２インレイ（タック高さ）
第３フィード：２×２交互インレイ（タック高さ）
【００７７】
上に例として記載した構造１０、３０、５０、７０は、着用者の体に面する衣類、例えばストッキング９０の高摩擦糸で形成される表面部分を増やすことができる。第２の高摩擦糸は、第１の高摩擦糸をニット構造に固定するために用いられてもよく、その逆でもよいため、高摩擦糸が１つ又は複数の低摩擦糸によって遮蔽されず、ストッキング９０の内面に上昇表面プロファイルが形成される。上昇表面テクスチャは、生地の内面に、滑り止め部９４の高摩擦糸が「フロート」として形成されるように生地を編むことによるものであり、当該「フロート」は、着用者の皮膚に対して所望の比較的高摩擦の滑り止め特性を提供する表面テクスチャを形成するために、周囲の地糸から持ち上げられている。
【００７８】
さらに、生地構造１０、３０、５０、７０は、着用者から逆側に面するストッキング９０の表面が主に低摩擦糸となるように配置される。このため、高摩擦糸は、ストッキング９０とストッキング９０上に着用されるスカート、ドレス及びズボンなどの他の衣類との間の不愉快なまとわりつきを引き起こすことがない。
【００７９】
本発明によって得られるニット構造は、所定の圧迫を生じさせるのに十分な剛性を提供し、第１及び第２の高摩擦糸により高摩擦糸が使用者の体に接する全体的長さが長くなる。従って、高摩擦糸の接触長さが先行技術構造と比較して長くなるため、中程度の圧迫であってもすでに十分な耐滑り性を生じさせることができる。
【００８０】
ここで、図６〜９を参照すると、本発明の別の更なる実施形態が図示される。
【００８１】
図６は、生地構造１００を示す。反復部１０２を参照して示されるように、編まれた生地構造１００は、第１の高摩擦高弾性糸１０４と、第２の高摩擦高弾性糸１０６と、高摩擦低弾性糸１０８と、を備える。図６に示されるように、第１の高摩擦高弾性糸１０４は、編物構造内において、高摩擦低弾性糸１０８と交互に配置される。第２の高摩擦高弾性糸１０６は、編物構造に編み込まれ、使用者の体との高摩擦接触及び寸法安定性の向上の両方を提供する。
【００８２】
用語「低弾性」は、本出願の目的において、ＣＲＥ引張試験機において５０グラムの荷重をかけると１００％未満の伸びを呈する高摩擦糸と定義される。５０グラムの荷重限界まで１００ｍｍ／分で移動する間、１０グラム〜５０グラムの荷重におけるひずみ範囲は７．５％未満でなければならず、好ましくは５％未満である。
【００８３】
用語「高弾性」は、本出願の目的において、ＣＲＥ引張試験機において４０グラムの荷重、好ましくは５０グラムの荷重をかけると、少なくとも１００％の伸びを呈する高摩擦糸と定義される。４０グラム又は５０グラムの荷重限界のいずれかまで１００ｍｍ／分で移動する間、１０グラム〜４０グラムの荷重におけるひずみ範囲は少なくとも７．５％でなければならない、又は、１０グラム〜５０グラムの荷重におけるひずみ範囲は少なくとも１０％、好ましくは５０％超でなければならない。
【００８４】
以下に、生地構造１００の２つの例を記載する。
【００８５】
（例１）
第１フィード：（高摩擦、低弾性）
１３０ｄｔｅｘ  シリコーンコーティングナイロン；  ジャージニット
第３フィード：（高摩擦、高弾性）
Ｒｏｉｃａ  １８０ｄ  Ｃ−７０１  スパンデックス；  １×１  インレイ
第４フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージニット
糸構造：「Ｍｅｒｚ医療用編機」
第１フィード：１３０ｄｔｅｘ  シリコーンコーティングナイロン
第３フィード：Ｒｏｉｃａ  １８０ｄ  Ｃ−７０１  スパンデックス
第４フィード：Ｌｙｃｒａ  ２２ｄｔｅｘ  Ｔ１７５Ｃ  スパンデックス  ＳＣ  １３０ｄｔｅｘ  シリコーンコーティングナイロン
編物構造：「Ｍｅｒｚ医療用編機」
第１フィード：ジャージニット、全針
第３フィード：１×１インレイ（タック高さ）
第４フィード：ジャージニット、全針
【００８６】
（例２）
第１フィード：（高摩擦、低弾性）
１３０ｄｔｅｘ  シリコーンコーティングナイロン；  ジャージニット
第２フィード：（高摩擦、高弾性）
Ｄｏｒｌａｓｔａｎ  １３５ｄ  Ｄ８２０  スパンデックス；  １×１インレイ
第３フィード：（高摩擦、高弾性）
Ｌｙｃｒａ  ２２ｄｔｅｘ  Ｔ１７５Ｃ  スパンデックスＳＣ  １３０ｄｔｅｘ  シリコーンコーティングナイロン；  ジャージニット
糸構造：「Ｐｅｎｄｏｌｉｎａ医療用編機」
第１フィード：１３０ｄｔｅｘ  シリコーンコーティングナイロン
第２フィード：Ｄｏｒｌａｓｔａｎ  １３５ｄ  Ｄ８２０  スパンデックス
第３フィード：Ｌｙｃｒａ  ２２ｄｔｅｘ  Ｔ１７５Ｃ  スパンデックス  ＳＣ  １３０ｄｔｅｘ  シリコーンコーティングナイロン
編物構造：「Ｐｅｎｄｏｌｉｎａ医療用編機」
第１フィード：ジャージニット、全針
第２フィード：１×１インレイ（タック高さ）
第３フィード：ジャージニット、全針
【００８７】
図７は、生地構造１１０を示す。反復部１１２を参照して示されるように、編まれた生地構造１１０は、高摩擦高弾性糸１１４と、高摩擦低弾性糸１１６と、を備える。図７に示されるように、高摩擦高弾性糸１１４は、編物構造内において、高摩擦低弾性糸１１６と交互に配置される。高摩擦高弾性糸１１４は、静止時及び動作時の両方において生地が使用者の体になじむことから、使用者の体との高摩擦接触及び快適性を提供する。高摩擦低弾性糸１１６は、使用者の体との高摩擦接触及び寸法安定性の向上の両方を提供する。
【００８８】
以下に、生地構造１１０の２つの例を記載する。
【００８９】
（例１）
第１フィード：（高摩擦、低弾性）
１３０ｄｔｅｘ  シリコーンコーティングナイロン；  ジャージニット
第４フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージニット
糸構造：「Ｍｅｒｚ医療用編機」
第１フィード：１３０ｄｔｅｘ  シリコーンコーティングナイロン
第４フィード：Ｌｙｃｒａ  ２２ｄｔｅｘ  Ｔ１７５Ｃ  スパンデックスＳＣ  １３０ｄｔｅｘ  シリコーンコーティングナイロン
編物構造：「Ｍｅｒｚ医療用編機」
第１フィード：ジャージニット、全針
第４フィード：ジャージニット、全針
【００９０】
（例２）
第１フィード：（高摩擦、低弾性）
１３０ｄｔｅｘ  シリコーンコーティングナイロン；ジャージニット
第３フィード：（高摩擦、高弾性）
Ｌｙｃｒａ  ２２ｄｔｅｘ  Ｔ１７５Ｃ  スパンデックスＳＣ  １３０ｄｔｅｘ  シリコーンコーティングナイロン；ジャージニット
糸構造：「Ｐｅｎｄｏｌｉｎａ医療用編機」
第１フィード：１３０ｄｔｅｘ  シリコーンコーティングナイロン
第３フィード：Ｌｙｃｒａ  ２２ｄｔｅｘ  Ｔ１７５Ｃ  スパンデックスＳＣ  １３０ｄｔｅｘ  シリコーンコーティングナイロン
編物構造：「Ｐｅｎｄｏｌｉｎａ医療用編機」
第１フィード：ジャージニット、全針
第３フィード：ジャージニット、全針
【００９１】
図８は、生地構造１２０を示す。編まれた生地構造１２０は、高摩擦高弾性糸１２２及び高摩擦低弾性糸１２４を含む。図８に示されるように、高摩擦高弾性糸１２２は、編物構造内で、高摩擦低弾性糸１２４と交互に配置される。高摩擦高弾性糸１２２は、静止時及び動作時の両方において生地が使用者の体になじむことから、使用者の体との高摩擦接触及び快適性を提供する。高摩擦低弾性糸１２４は使用者の体との高摩擦接触及び寸法安定性の強化の両方を提供する。図８に示すように、高摩擦高弾性糸１２６，１２８の２つの端部は同じフィンガーによって構造に編み込まれる。あるいは、編まれた地糸の１つを、同じフィンガーを用いることにより引き揃えることができる。
【００９２】
以下に、生地構造１２０の８つの例を記載する。
【００９３】
（例１）
第１フィード：（高摩擦、低弾性）
１３０ｄｔｅｘ  シリコーンコーティングナイロン；ジャージ
第３フィード：（高摩擦、高弾性）
Ｒｏｉｃａ  ７０ｄ  スパンデックス（２つの端部）；１×１インレイ
第４フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージ
糸構造：「Ｍｅｒｚ医療用編機」
第１フィード：１３０ｄｔｅｘ  シリコーンコーティングナイロン
第３フィード：Ｒｏｉｃａ  ７０デニール  スパンデックス（２つの端部）
第４フィード：Ｌｙｃｒａ  ２２ｄｔｅｘ  Ｔ１７５Ｃ  スパンデックス  ＳＣ  １３０ｄｔｅｘ  シリコーンコーティングナイロン
編物構造：「Ｍｅｒｚ医療用編機」
第１フィード：ジャージニット、全針
第３フィード：１×１インレイ（タック高さ）
第４フィード：ジャージニット、全針
【００９４】
（例２）
第１フィード：（高摩擦、低弾性）
１３０ｄｔｅｘ  シリコーンコーティングナイロン（２つの端部）；ジャージニット
第４フィード：（高摩擦、高弾性）
Ｌｙｃｒａ  ２２ｄｔｅｘ  Ｔ１７５Ｃ  スパンデックスＳＣ  １３０ｄｔｅｘ  シリコーンコーティングナイロン；ジャージニット
糸構造：「Ｍｅｒｚ医療用編機」
第１フィード：  １３０ｄｔｅｘ  シリコーンコーティングナイロン（２つの端部）
第４フィード：  Ｌｙｃｒａ  ２２ｄｔｅｘ  Ｔ１７５Ｃ  スパンデックスＳＣ  １３０ｄｔｅｘ  シリコーンコーティングナイロン
編物構造：「Ｍｅｒｚ医療用編機」
第１フィード：  ジャージニット、全針
第４フィード：  ジャージニット、全針
【００９５】
（例３）
第１フィード：（高摩擦、低弾性）
１３０ｄｔｅｘ  シリコーンコーティングナイロン；  ジャージ
第２フィード：（高摩擦、高弾性）
Ｒｏｉｃａ  ７０ｄ  スパンデックス（２つの端部）；  １×１インレイ
第３フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージ
糸構造：「Ｐｅｎｄｏｌｉｎａ医療用編機」
第１フィード：  １３０ｄｔｅｘ  シリコーンコーティングナイロン
第２フィード：  Ｒｏｉｃａ  ７０デニール  スパンデックス（２つの端部）
第３フィード：  Ｌｙｃｒａ  ２２ｄｔｅｘ  Ｔ１７５Ｃ  スパンデックス  ＳＣ  １３０ｄｔｅｘ  シリコーンコーティングナイロン
編物構造：「Ｐｅｎｄｏｌｉｎａ医療用編機」
第１フィード：  ジャージニット、全針
第２フィード：  １×１インレイ（タック高さ）
第３フィード：  ジャージニット、全針
【００９６】
（例４）
第１フィード：（高摩擦、低弾性）
１３０ｄｔｅｘ  シリコーンコーティングナイロン（２つの端部）；  ジャージニット
第３フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージニット
糸構造：「Ｐｅｎｄｏｌｉｎａ医療用編機」
第１フィード：１３０ｄｔｅｘ  シリコーンコーティングナイロン（２つの端部）
第３フィード：Ｌｙｃｒａ  ２２ｄｔｅｘ  Ｔ１７５Ｃ  スパンデックス  ＳＣ  １３０ｄｔｅｘ  シリコーンコーティングナイロン
編物構造：「Ｐｅｎｄｏｌｉｎａ医療用編機」
第１フィード：ジャージニット、全針
第３フィード：ジャージニット、全針
【００９７】
（例５）
第１フィード：（低摩擦）
２／４０／３４ストレッチナイロン；  ジャージ
第３フィード：（高摩擦、高弾性）
Ｒｏｉｃａ  ７０ｄ  スパンデックス（２つの端部）；  １×１インレイ
第４フィード：（高摩擦、低弾性）
１３０ｄｔｅｘ  シリコーンコーティングナイロン；  ジャージ
糸構造：「Ｍｅｒｚ医療用編機」
第１フィード：  ２／４０／３４ストレッチナイロン
第３フィード：  Ｒｏｉｃａ  ７０デニール  スパンデックス（２つの端部）
第４フィード：  １３０ｄｔｅｘ  シリコーンコーティングナイロン
編物構造：「Ｍｅｒｚ医療用編機」
第１フィード：  ジャージニット、全針
第３フィード：  １×１インレイ（タック高さ）
第４フィード：  ジャージニット、全針
【００９８】
（例６）
第１フィード：（低摩擦）
２／４０／３４ストレッチナイロン；  ジャージ
第２フィード：（高摩擦、高弾性）
Ｒｏｉｃａ  ７０ｄ  スパンデックス（２つの端部）；  １×１インレイ
第３フィード：（高摩擦、低弾性）
１３０ｄｔｅｘ  シリコーンコーティングナイロン；  ジャージ
糸構造：「Ｐｅｎｄｏｌｉｎａ医療用編機」
第１フィード：  ２／４０／３４ストレッチナイロン
第２フィード：  Ｒｏｉｃａ  ７０デニール  スパンデックス（２つの端部）
第３フィード：  １３０ｄｔｅｘ  シリコーンコーティングナイロン
編物構造：「Ｐｅｎｄｏｌｉｎａ医療用編機」
第１フィード：ジャージニット、全針
第２フィード：１×１インレイ（タック高さ）
第３フィード：ジャージニット、全針
【００９９】
（例７）
第１フィード：（低摩擦）
２／４０／３４ストレッチナイロン；  ジャージ
第３フィード：（高摩擦、高弾性）
Ｒｏｉｃａ  ７０ｄ  スパンデックス（２つの端部）；  １×１インレイ
第４フィード：（高摩擦、高弾性）
Ｌｙｃｒａ  ２２ｄｔｅｘ  Ｔ１７５Ｃ  スパンデックス  ＳＣ  １３０ｄｔｅｘ  シリコーンコーティングナイロン；  ジャージ
糸構造：「Ｍｅｒｚ医療用編機」
第１フィード：  ２／４０／３４  ストレッチナイロン
第３フィード：  Ｒｏｉｃａ  ７０デニール  スパンデックス（２つの端部）
第４フィード：  Ｌｙｃｒａ  ２２ｄｔｅｘ  Ｔ１７５Ｃ  スパンデックスＳＣ  １３０ｄｔｅｘ  シリコーンコーティングナイロン
編物構造：「Ｍｅｒｚ医療用編機」
第１フィード：  ジャージニット、全針
第３フィード：  １×１インレイ（タック高さ）
第４フィード：  ジャージニット、全針
【０１００】
（例８）
第１フィード：（低摩擦）
２／４０／３４ストレッチナイロン；  ジャージ
第２フィード：（高摩擦、高弾性）
Ｒｏｉｃａ  ７０ｄ  スパンデックス（２つの端部）；  １×１インレイ
第３フィード：（高摩擦、高弾性）
Ｌｙｃｒａ  ２２ｄｔｅｘ  Ｔ１７５Ｃ  スパンデックスＳＣ  １３０ｄｔｅｘ  シリコーンコーティングナイロン；  ジャージ
糸構造：「Ｐｅｎｄｏｌｉｎａ医療用編機」
第１フィード：２／４０／３４  ストレッチナイロン
第２フィード：Ｒｏｉｃａ  ７０デニール  スパンデックス（２つの端部）
第３フィード：２２ｄｔｅｘ  スパンデックスＳＣ  １３０ｄｔｅｘ  シリコーンコーティングナイロン
編物構造：「Ｐｅｎｄｏｌｉｎａ医療用編機」
第１フィード：ジャージニット、全針
第２フィード：１×１インレイ（タック高さ）
第３フィード：ジャージニット、全針
【０１０１】
これらの数値が決定される試験方法は、ＣＲＥ型引張材料試験機に試験片をクランプするステップと、糸を４０又は５０グラムの力で引っ張るステップと、を含む。糸は、その後、０グラムの力に緩和される。引張及び緩和は、両方とも１００ｍｍ／分の速度で実行される。特定の力における伸び（ＥＡＳＦ：ｅｌｏｎｇａｔｉｏｎ  ａｔ  ｓｐｅｃｉｆｉｅｄ  ｆｏｒｃｅ）が、応力―伸び曲線の荷重サイクルから、又は接続されたコンピュータを用いて得られる。１０グラム、４０グラム及び５０グラムの力におけるＥＡＳＦ、及び１０〜４０グラム又は１０〜５０グラムの力におけるひずみ範囲率（ｓｔｒａｉｎ  ｒａｎｇｅ  ％）が収集されたデータから決定される。試験手順では、ＡＳＴＭ  Ｄ２６５３−０７（２０１２）のセクション６〜１０に記載の手順に、変更を加えて用いた。この変更は、以下を含む。
（ａ）すべての場合において、クロスヘッド速度を５００ｍｍ／分（２０ｉｎ．／分）ではなく１００ｍｍ／分（４ｉｎ．／分）に設定する。
（ｂ）つかみ部からつかみ部までの試験片／ゲージ長を５０±１ｍｍ（２±０．０５ｉｎ．）ではなく７５±１ｍｍ（３±０．０５ｉｎ．）に設定する。
（ｃ）２５ｍｍ×１２．５ｍｍ（１ｉｎ．×０．５ｉｎ．）の１つの平坦アクリル系ジョーフェイス及び対向する凸状スチール製又はクロム製フェイスではなく、５０ｍｍ×２５ｍｍ（２ｉｎ．×１ｉｎ．）の２つのスチール製ジョーフェイスを使用する、
（ｄ）すべての糸に対して、０．３〜０．５ｍｇｆ／デニールの張力ではなく、２００ｍｇの予引張重量（ｐｒｅ−ｔｅｎｓｉｏｎｉｎｇ  ｗｅｉｇｈｔ）を選択する、
（ｅ）厚紙テンプレートなし、引張重量ありの状態で試験片を取り付けるのではなく、予張力をかけた試験片を厚紙テンプレートを使用して一時的に保持し、それを材料試験機の上部及び底部クランプに取り付ける。
（ｆ）試験片を、破断又は破壊するまで引っ張るのではなく、４０又は５０グラムの力まで引っ張り、その後、０グラムの力まで緩める。
【０１０２】
荷重サイクルにある各試験片について、４０又は５０グラムの力における伸び率を記録し、３つの試験片の平均値を算出する。ひずみ範囲率は、荷重サイクルにおける２つの特定の値の間の伸び率の差によって与えられる。すなわち、１０〜４０グラムのひずみ範囲率は、荷重サイクルにおける、１０グラムの力と４０グラムの力における伸び率の差である。同様に、１０〜５０グラムのひずみ範囲率も算出され得る。
【０１０３】
以下の表では、最初の５つの数値は低弾性糸を表し、残りの数値は高弾性糸を表す。
【０１０４】
【表１】
0006346667.tif 000004
【０１０５】
ここで図９を参照すると、圧迫靴下の形態の治療用医療圧迫衣類が参照符号１３０で概ね示される。上述のように、本出願において、本発明は、可変圧力プロファイルを有する圧迫ストッキングとして説明する目的で記載されるが、本発明は、また、患者の肢又は胴部の静脈疾患もしくはリンパ管疾患及び／又は血栓症の管理を補助するために患者に使用するためのストッキング、スリーブ等のような任意の衣類を含む。
【０１０６】
図９の特定の実施形態によるストッキング１３０は、本体部１３２と、ストッキング１３０の上端部に近接して配置され、本体部１３２と一体的に形成された滑り止め部１３４と、ストッキング１３０の頂端部にある任意選択のウェルト１３６と、を備える。任意のウェルト１３６は、主にストッキング１３０の最上部の上部範囲がそれ自身の上に丸まって望ましくない厚い領域を形成するのを防止することを目的とするが、所望であれば構造から省略してもよい。この場合、滑り止め部１３４がストッキング１３０の上端部を形成する。さらに、ウェルトは体表に直に接することになる部分に編み込まれる滑り止め領域を含んでもよい。
【０１０７】
滑り止め部１３４は、衣類周縁の一部のみに延在するように編まれてもよい。また、滑り止め部１３４などの滑り止め部を有する編まれた布地を別に形成し、縫製又は別の手法によって衣類に組み込んでもよい。
【０１０８】
ストッキング１３０の本体部１３２は、好ましくは、例えばジャージステッチを用いて、当業者に知られている、丸編みで編まれる。上述の伸縮可能なテクスチャード加工糸は、ジャージコースで編まれる。ストッキング１３０は、任意の従来の編機で編まれてもよい。滑り止め部１３４は、生地構造１００、１１０又は１２０の１つに従い編まれ、糸構造及び編物構造のいくつかの実施形態は上述した。
【０１０９】
本発明による治療用医療衣類、編まれた生地及び治療用医療衣類を形成する方法を特定の実施形態及び例を参照して記載してきた。本発明の範囲から逸脱することなく本発明の種々の詳細を変更してもよい。更に、前述の本発明の好ましい実施形態及び本発明を実施するための最良の形態の記載は単に説明目的で提供されるものであり、限定目的ではない。
以下の項目は、国際出願時の特許請求の範囲に記載の要素である。
（項目１）
治療用医療衣類であり、その長さに沿って可変圧力プロファイルを有する治療用医療衣類であって、
（ａ）編まれた筒状本体と、
（ｂ）着用者の皮膚に対して留まるように適応させた内部表面を備えており、前記筒状本体の一端に近接して形成された編まれた滑り止め部と、
を備え、
（ｃ）前記編まれた滑り止め部は、同時に編まれて、前記滑り止め部の前記内部表面に上昇表面テクスチャを有するリピートを形成する少なくとも第１及び第２の高摩擦糸を備え、前記第１及び第２の高摩擦糸の１つが低弾性糸であり、さらに、前記第１及び第２の高摩擦糸のうちの少なくとも１つは、前記滑り止め部の前記内部表面に留まり、前記滑り止め部の前記内部表面に前記上昇表面テクスチャを形成するように編まれる、
治療用医療衣類。
（項目２）
前記編まれた滑り止め部は、交互する高摩擦高弾性糸及び高摩擦低弾性糸で形成される、編まれたループを備える、項目１に記載の治療用医療衣類。
（項目３）
前記編まれた滑り止め部は、高摩擦高弾性糸と、高摩擦低弾性糸と、編み込み糸とで形成される、編まれたループを備える、項目１に記載の治療用医療衣類。
（項目４）
前記編み込み糸は、高摩擦高弾性糸である、項目３に記載の治療用医療衣類。
（項目５）
前記編まれた滑り止め部は、交互する高摩擦高弾性糸及び高摩擦低弾性糸と、少なくとも２つの編み込み高摩擦高弾性糸と、で形成される、編まれたループを含む、項目１に記載の治療用医療衣類。
（項目６）
前記高摩擦高弾性糸及び前記高摩擦低弾性糸は、交互するコースで編まれる、項目３に記載の治療用医療衣類。
（項目７）
治療用医療ストッキングであり、その長さに沿って可変圧力プロファイルを有する治療用医療ストッキングであって、
（ａ）着用者の脚に留まるように適応された編まれた筒状本体と、
（ｂ）前記筒状本体の近位端部に近接して形成され、前記着用者の皮膚に対して留まるように適応された内部表面を有する、編まれた滑り止め部と、
を備え、
（ｃ）前記編まれた滑り止め部は、同時に編まれて、前記滑り止め部の前記内部表面に上昇表面テクスチャを有するリピートを形成する少なくとも第１及び第２の高摩擦糸を備え、前記第１及び第２の高摩擦糸の１つが低弾性糸であり、さらに、前記第１及び第２の高摩擦糸のうちの少なくとも１つは、前記滑り止め部の前記内部表面に留まり、前記滑り止め部の前記内部表面に前記上昇表面テクスチャを形成するように編まれる、
治療用医療ストッキング。
（項目８）
前記衣類の前記本体は、好ましくは、ジャージ編みで形成された丸編衣類である、項目７に記載の治療用医療ストッキング。
（項目９）
前記滑り止め部は、前記ストッキングの周囲の一部のみに延在するように編まれる、項目８に記載の治療用医療ストッキング。
（項目１０）
前記滑り止め部は、別個に形成され、縫製によって前記ストッキングに組み込まれる、項目８に記載の治療用医療ストッキング。
【図１】
0006346667.tif 000005
【図２】
0006346667.tif 000006
【図３】
0006346667.tif 000007
【図４】
0006346667.tif 000008
【図５】
0006346667.tif 000009
【図６】
0006346667.tif 000010
【図７】
0006346667.tif 000011
【図８】
0006346667.tif 000012
【図９】
0006346667.tif 000013